СПОСОБ И УСТРОЙСТВО ДЛЯ СУШКИ ПОЛИМЕРА

1. Устройство для сушки частиц полимера инертным газом, содержащее первую распределительную сетку, через которую подают первый поток инертного газа, первую сушильную камеру, размещенную над первой распределительной сеткой, имеющую кольцевую форму и предназначенную для поддержания полимера в псевдоожиженном состоянии первым потоком инертного газа, вторую сушильную камеру, содержащую трубчатый элемент, проходящий в первой сушильной камере и выступающий вниз под первой распределительной сеткой, вторую распределительную сетку, расположенную в нижней части второй сушильной камеры, через которую подают второй поток инертного газа.
2. Устройство по п.1, дополнительно содержащее зону гашения скорости, расположенную над первой сушильной камерой.
3. Устройство по п.1, в котором отверстия первой распределительной сетки ориентированы для обеспечения постепенного подъема потока инертного газа в первой сушильной камере.
4. Устройство по п.1, в котором вторая сушильная камера является концентрической относительно первой сушильной камеры.
2
5. Устройство по п.1, в котором вторая распределительная сетка наклонена относительно горизонтального направления на угол α, превышающий остаточный угол Φ высушенного полимера.
6. Устройство по п.1, которое содержит вырез в верхнем конце трубчатого элемента.
7. Способ сушки полимера инертным газом, содержащий следующие стадии:
сушка частиц полимера в первой сушильной камере, имеющей кольцевую форму с поддержанием частиц полимера в псевдоожиженном состоянии первым потоком инертного газа;
дальнейшая сушка частиц полимера во второй сушильной камере, включающей трубчатый элемент с опусканием частиц полимера в пробкообразном потоке, контактируя со вторым потоком инертного газа.
8. Способ по п.7, который содержит удаление в первой сушительной камере весовой фракции, содержащей от 0,8 до 0,95 всей воды, присутствующей в полимере.
9. Способ по п.7, в котором среднее время пребывания полимера в первой сушильной камере составляет от 1 до 6 мин.
10. Способ по п.7, в котором среднее время пребывания полимера во второй сушильной камере составляет от 2 до 15 мин.
11. Способ по п.7, в котором полимер, подлежащий сушке, поступает после обработки полимера отпариванием.
12. Способ по п.7, в котором инертным газом является сухой азот при температуре от 85 до 115°C.
13. Способ по п.7, в котором первый поток инертного газа, подаваемый в первую сушильную камеру, составляет от 70 до 95 вес.% от полной подачи инертного газа.
14. Способ по п.7, в котором первый поток инертного газа протекает вверх с циклоническим движением, поднимаясь по спирали в первую кольцевую камеру.